(57)【要約】【課題】大型パッケージにも適用できる生産性、信頼性等に優れた半導体装置（ウェハーレベルＣＳＰ）を提供する。【解決手段】ウェハーレベルＣＳＰである半導体装置１０ａにあっては、外部接続用端子４が形成された半導体素子１のアクティブ面２と、裏面６と、側端面部１ａとを熱硬化性樹脂層５、７で封止するので、特に、熱衝撃環境下での半導体素子の側端面部での熱硬化性樹脂層と半導体素子との間での界面剥離の低減に寄与し得るとともに、パッケージ全体としての線膨張係数が、マザーボードに近づくために優れた実装信頼性が確保でき、更には、脆いシリコーンが露出しない構造なので、耐衝撃性に優れ、部品マウント性にも優れているため、大型の半導体装置への応用がより容易になる。【選択図】　　　　図１
2004119552.tif 000002
【特許請求の範囲】
【請求項１】
外部接続用端子を有する複数の半導体素子を形成したウェハーを封止樹脂で封止して樹脂層を形成する樹脂封止工程と、前記ウェハーを前記樹脂層と共に切断して個々の半導体素子に分離する分離工程とを、少なくとも具備する製造方法により製造される半導体装置において、前記外部接続用端子が形成された半導体素子のアクティブ面と、前記アクティブ面の反対側面である裏面と、前記アクティブ面と前記裏面との双方に隣接する側端面部とを熱硬化性樹脂層で封止してなることを特徴とする半導体装置。
【請求項２】
前記アクティブ面および前記側端面部をコーティング法により形成した熱硬化性樹脂層で封止していることを特徴とする請求項１記載の半導体装置。
【請求項３】
前記アクティブ面および前記側端面部をコーティング法により形成した熱硬化性樹脂層を、ガラス転移温度が、４０℃〜１００℃で、且つ、フィラー充填率が、６０質量％以上、８０質量％以下の熱硬化性樹脂組成物硬化体で形成したことを特徴とする請求項２記載の半導体装置。
【請求項４】
前記裏面の熱硬化性樹脂層の外側に金属層を有することを特徴とする請求項１乃至請求項３のいずれかに記載の半導体装置。
【請求項５】
前記裏面の熱硬化性樹脂層を、ガラス転移温度が、４０℃〜１００℃で、且つ、フィラー充填率が、６０質量％以上、８０質量％以下の熱硬化性樹脂組成物硬化体で形成したことを特徴とする請求項１乃至請求項４のいずれかに記載の半導体装置。
【請求項６】
請求項１乃至請求項５のいずれかに記載の半導体装置の製造方法であって、下記の（Ａ）〜（Ｆ）の工程を備えることを特徴とする半導体装置の製造方法。
（Ａ）板状体に熱硬化樹脂組成物層を形成する工程。
（Ｂ）前記板状体上に形成した前記熱硬化樹脂組成物層の上に、さらに半導体ウェハーが積層した積層体を形成した後、前記熱硬化樹脂組成物層を硬化せしめ、熱硬化性樹脂層とする工程。
（Ｃ）半導体ウェハーを所定の寸法に貫通、切断する一方、前記板状体までは、到達しないハーフカットダイシングを行なう工程。
（Ｄ）半導体ウェハーのアクティブ面および前記ハーフカットダイシングで形成した側端部を覆う第２の熱硬化樹脂組成物層を形成する工程。
（Ｅ）前記第２の熱硬化樹脂組成物層を硬化する工程。
（Ｆ）フルカットダイシングにより個片化する工程。
【発明の詳細な説明】
【０００１】
【発明の属する技術分野】
本発明は、半導体装置に関するものであり、特にウェハーレベルでパッケージングを行い、最終段階で個片化することによって製造される半導体装置（ウェハーレベルＣＳＰ）に関するものである。
【０００２】
【従来の技術】
従来、半導体パッケージには、まず、半導体ウェハー９を個片化して作製した半導体素子１を用いて、いわゆる後工程によりパッケージ化する方法が主力であったが、この方法による限り、大口径のシリコンウェハーを使用しても、１パッケージあたりの組立コストは変化しないため、近年、技術進歩の著しいウェハー大口径化に伴うコストダウンのメリットを享受することができないという問題があった。これに対して、外部接続用端子４を有する複数の半導体素子１を形成した半導体ウェハー９を封止樹脂で封止して樹脂層を形成する樹脂封止工程と、前記半導体ウェハー９を前記樹脂層と共に切断して個々の半導体素子１に分離する分離工程とを、少なくとも具備する製造方法により製造される半導体装置、即ち、個片化する前の半導体ウェハー９の段階でパッケージングを行った後に、個片化することによって製造される半導体装置であるウェハーレベルＣＳＰ（チップサイズパッケージ）では、ウェハー大口径化の技術トレンドの進展に伴い、大幅なコストダウンが図れるため、最近、特に、注目を浴びており、近年のトレンドである軽薄短小パッケージの究極の姿として開発が盛んに進められている。
【０００３】
かかるウェハーレベルＣＳＰとして作製された半導体装置としては、米国特許第６３４７９４７号明細書において、開示された図７、図８に示すような構造が例示できる。即ち、図７は、半導体ウェハー９（半導体素子１）上の接続バンプ部３を封止用樹脂層５ａでカバーし、その上端を露出させた上で、別のコンタクト用ハンダボールを外部接続用端子４として形成させた構造、図８は半導体ウェハー９（半導体素子１）上の外部接続ボール４ａの一部を封止用樹脂層５ａでカバーしつつ、接続用として、その一部を露出させた構造である。
【０００４】
しかしながら、かかる構造を有する半導体装置においても、依然として、以下のような解決すべき問題点を残すものであった。
【０００５】
▲１▼ウェハー段階で半導体ウェハー９（半導体素子１）のアクティブ面２を樹脂封止後、切断するものであり、個片化工程前に半導体ウェハー９を裏面グラインディング等によって厚みを減らし、より薄型のパッケージを製造することができる反面、封止用樹脂層５ａと半導体ウェハー９（半導体素子１）の線膨張係数の不一致に起因する界面残留応力により、温熱ストレス環境で界面剥離不良等を起こしやすく、サイズの大きなパッケージには適用し難い。
【０００６】
▲２▼パッケージ全体としての線膨張係数が小さいため、サイズの大きなパッケージでこの構造を構成した場合、マザーボードとのマッチングが悪く、所謂２次実装信頼性が、通常のＣＳＰ（チップサイズパッケージ）と比較して劣る。
【０００７】
▲３▼裏面に半導体素子（半導体チップ）１の角が露出しているため、高速マウンタ等を用いて他の部品と同時実装するとパッケージ角の欠けやクラックが起こりやすい
【０００８】
このような問題点に対して、既に、図９〜図１１に示すような改良を加えた構造が提案されている。例えば、特許第３１３７３２２号明細書では、このような構造の半導体装置の製造方法として、モールド樹脂を用いた、半導体素子１（半導体ウェハー９）の表面を樹脂封止する方法が開示されている。
【０００９】
即ち、図９及び図１０の構造では、温熱ストレス環境下で発生する反り応力に対応するため、半導体素子１（半導体ウェハー９）の裏面６（６ａ）に補強層１７を形成するもので、図９は裏面６に樹脂層１７ａを、図１０は金属等の補強板１７ｂを半導体素子１（半導体ウェハー９）の裏面６（６ａ）に形成したものである。このような構造を採用することにより、温熱ストレス環境下での反りを低減でき、且つ、パッケージ全体としての線膨張係数を大きくできるため、結果的に、２次実装信頼性が改良でき、更には、裏面６が補強層１７で保護されているため、高速マウンタでも取り扱いやすいという利点があるが、例えば、図９の構造では、各封止用樹脂層５ａ、１７ａと半導体素子１との界面における樹脂層の硬化時に発生する残留応力が低減されるわけではないので、サイズの大きなパッケージに適用した場合に、界面剥離を起こしやすいという欠点はこのような構造を採用するだけでは克服することができない。
【００１０】
一方、図１１も、従来例に係る半導体装置の構造を示すもので、剥離不良を起こしやすい半導体素子１の側端面部１ｂが樹脂層１８で補強された構造を示す断面図である。これは、半導体ウェハー９（半導体素子１）の表面の樹脂モールドの前に、半導体ウェハー９を部分ダイシングすることにより、上記▲１▼の問題点に対応しようとするものである。即ち、この構造では、剥離不良を起こしやすい半導体素子１の側端面部１ｂが樹脂層１８で補強されているので、よりサイズの大きなパッケージに適する構造とも考えられるが、封止工程の後に発生する反り応力により、半導体素子１のクラック等が起こりやすく、また上記した▲２▼、▲３▼の課題は未解決のまま残されることとなる。
【００１１】
これに対して、本願出願人は、すでに、特願２００２−２４６６５１において、特に、熱硬化性樹脂層５（及び、熱硬化性樹脂層７）をスクリーン印刷に代表されるコーティング法等の手法により低Ｔｇ（ガラス転移温度）の熱硬化性樹脂組成物硬化体で形成して、これら熱硬化性樹脂層と半導体素子１との界面における樹脂層の硬化時に発生する内部応力、特に、熱硬化性樹脂層と半導体素子１との界面に残留する残留応力の低減が可能な、図１２、図１３に示すような構成の半導体装置を提案し、上記問題点の解決を図っているが、例えば、半導体素子１の側端面部１ａでの熱硬化性樹脂層５（或いは、熱硬化性樹脂層７）とウェハー（半導体素子）１との間での界面剥離の防止等、解決すべき課題も依然として残されている。
【００１２】
以上のような理由から、ウェハーレベルＣＳＰは大きなコストメリットが期待されるにも関わらず、比較的サイズの小さなパッケージにのみ、その応用が限定されているというのが現状であり、より大型のパッケージに適用するには、さらに解決すべき課題も多い。
【００１３】
【特許文献１】
米国特許第６３４７９４７号明細書　（第３頁左側欄第５０行−第５頁右側欄第８行、Ｆｉｇ．２〜７）
【特許文献２】
特許第３１３７３２２号明細書　（第１３頁、段落０１３１〜第１４頁、段落０１３７、第１９頁、段落０２２１〜第２０頁、段落０２３８、第２３頁、段落０２８５〜段落０２８６、第３７頁、図１４、第３８頁、図１３、第４１頁、図３３、第４２頁、図３４、第４４頁、図４１等）
【００１４】
【発明が解決しようとする課題】
本発明は、上記事由に鑑みてなされたもので、その目的とするところは、大型パッケージにも適用できる生産性、信頼性等に優れた半導体装置（ウェハーレベルＣＳＰ）およびその製造方法を提供することにある。
【００１５】
【課題を解決するための手段】
上記課題を解決するために、請求項１に係る半導体装置にあっては、外部接続用端子を有する複数の半導体素子を形成したウェハーを封止樹脂で封止して樹脂層を形成する樹脂封止工程と、前記ウェハーを前記樹脂層と共に切断して個々の半導体素子に分離する分離工程とを、少なくとも具備する製造方法により製造される半導体装置において、前記外部接続用端子が形成された半導体素子のアクティブ面と、前記アクティブ面の反対側面である裏面と、前記アクティブ面と前記裏面との双方に隣接する側端面部とを熱硬化性樹脂層で封止してなることを特徴とするものである。なお、ここでいうアクティブ面とは、半導体素子上の半導体機能を形成してある面をいい、裏面とは、半導体素子上のアクティブ面と反対側の面をいう。一方、ここでいう熱硬化性樹脂層とは、熱硬化性樹脂組成物硬化体よりなる絶縁層をいう。また、ここでいう熱硬化性樹脂組成物とは、未硬化の熱硬化性樹脂の他、フィラー等を含んでなり、硬化後に熱硬化性樹脂組成物硬化体よりなる絶縁層を形成する混合物（溶媒を除く）をいう。
【００１６】
請求項２に係る半導体装置にあっては、請求項１記載の半導体装置において、前記アクティブ面および前記側端面部をコーティング法により形成した熱硬化性樹脂層で封止していることを特徴とするものである。
【００１７】
請求項３に係る半導体装置にあっては、請求項２記載の半導体装置において、前記アクティブ面および前記側端面部をコーティング法により形成した熱硬化性樹脂層を、ガラス転移温度が、４０℃〜１００℃で、且つ、フィラー充填率が、６０質量％以上、８０質量％以下の熱硬化性樹脂組成物硬化体で形成したことを特徴とするものである。
【００１８】
請求項４に係る半導体装置にあっては、請求項１乃至請求項３のいずれかに記載の半導体装置において、前記裏面の熱硬化性樹脂層の外側に金属層を有することを特徴とするものである。
【００１９】
請求項５に係る半導体装置にあっては、請求項１乃至請求項４のいずれかに記載の半導体装置において、前記裏面の熱硬化性樹脂層を、ガラス転移温度が、４０℃〜１００℃で、且つ、フィラー充填率が、６０質量％以上、８０質量％以下の熱硬化性樹脂組成物硬化体で形成したことを特徴とするものである。
【００２０】
請求項６に係る半導体装置の製造方法にあっては、請求項１乃至請求項５のいずれかに記載の半導体装置の製造方法であって、下記の（Ａ）〜（Ｆ）の工程を備えることを特徴とするものである。
（Ａ）板状体に熱硬化樹脂組成物層を形成する工程。
（Ｂ）前記板状体上に形成した前記熱硬化樹脂組成物層の上に、さらに半導体ウェハーが積層した積層体を形成した後、前記熱硬化樹脂組成物層を硬化せしめ、熱硬化性樹脂層とする工程。
（Ｃ）半導体ウェハーを所定の寸法に貫通、切断する一方、前記板状体までは、到達しないハーフカットダイシングを行なう工程。
（Ｄ）半導体ウェハーのアクティブ面および前記ハーフカットダイシングで形成した側端部を覆う第２の熱硬化樹脂組成物層を形成する工程。
（Ｅ）前記第２の熱硬化樹脂組成物層を硬化する工程。
（Ｆ）フルカットダイシングにより個片化する工程。
【００２１】
【発明の実施の形態】
以下、本発明の実施形態を図面に基づき説明する。なお、本発明の半導体装置は、下記の実施形態にのみ限定されるものではなく、本発明の要旨を逸脱しない範囲内において種々変更を加え得ることは勿論である。ここで、図１は、本発明の第１の実施形態である半導体装置１０ａを示す断面図である。図２は、図１に示した半導体装置１０ａの製造方法を示すもので、（ａ）〜（ｈ）は、各製造工程を示す断面図である。図３は、本発明の図１に示した実施形態と異なる第２の実施形態である半導体装置１０ｂを示す断面図である。図４は、図３に示した半導体装置１０ｂの製造方法を示すもので、（ａ）〜（ｇ）は、各製造工程を示す断面図である。図５は、本発明の上記と更に異なる第３の実施形態である半導体装置１０ｃを示す断面図である。図６は、図５に示した半導体装置１０ｃの製造方法を示すもので、（ａ）〜（ｇ）は、各製造工程を示す断面図である。
【００２２】
図７は、従来例に係る半導体装置の構造を示すもので、半導体ウェハー９（半導体素子１）上の接続バンプ部３を封止用樹脂層５ａでカバーし、その上端を露出させた上で、別のコンタクト用ハンダボールを外部接続用端子４として形成させた構造を示す断面図である。図８は、従来例に係る半導体装置の構造を示すもので、半導体ウェハー９（半導体素子１）上の外部接続ボール４ａの一部を封止用樹脂層５ａでカバーしつつ、接続用として、その一部を露出させた構造を示す断面図である。図９は、従来例に係る半導体装置の構造を示すもので、半導体素子１（半導体ウェハー９）の裏面６（６ａ）に補強層１７である樹脂層１７ａを形成した構造を示す断面図である。図１０は、従来例に係る半導体装置の構造を示すもので、半導体素子１（半導体ウェハー９）の裏面６（６ａ）に補強層１７である金属等の補強板１７ｂを形成した構造を示す断面図である。図１１は、従来例に係る半導体装置の構造を示すもので、剥離不良を起こしやすい半導体素子１の側端面部１ｂが樹脂層１８で補強された構造を示す断面図である。図１２は、従来例に係る半導体装置の構造を示すもので、熱硬化性樹脂層５及び、熱硬化性樹脂層７をコーティング法等の手法により低Ｔｇ（ガラス転移温度）の熱硬化性樹脂組成物硬化体で形成して、これら熱硬化性樹脂層と半導体素子１との界面に残留する残留応力の低減が可能な半導体装置の構造を示す断面図である。図１３は、従来例に係る半導体装置の構造を示すもので、熱硬化性樹脂層５及び、熱硬化性樹脂層７をコーティング法等の手法により低Ｔｇ（ガラス転移温度）の熱硬化性樹脂組成物硬化体で形成して、これら熱硬化性樹脂層と半導体素子１との界面に残留する残留応力の低減が可能な半導体装置の構造を示す断面図である。
【００２３】
即ち、図１は、本発明の第１の実施形態である半導体装置１０ａの断面図を示すもので、半導体素子１のアクティブ面２に外部接続のための接続バンプ部３が形成されており、この接続バンプ部３にさらに外部接続用端子４が接続されている。また、接続バンプ部３は、熱硬化性樹脂層５によって、外部接続用端子４との接続面を除いて埋設されている。また、半導体素子１の裏面６にも熱硬化性樹脂層７が形成されている。さらに、半導体素子１の側端面部１ａも上記熱硬化性樹脂層５によって覆われる構造を持っている。半導体素子１の側端面部１ａの熱硬化性樹脂層５の樹脂厚みは、０．１ｍｍ以上が好ましい。これが０．１ｍｍよりも薄いと、側端面部１ａでの熱硬化性樹脂層５の強度が弱く、信頼性試験で、クラックが入る等の不良の原因となり得るからである。
【００２４】
図１に示す半導体装置１０ａは、ウェハーレベルで形成され、製造工程の最終段階でＡ、Ｂで示す部位で、ダイシングにより個片化されることとなる。熱硬化性樹脂層５、７は、上記課題解決に寄与する限りにおいて、相互に異なる組成のものであっても、差し支えないが、半導体装置を構成する半導体素子（半導体チップ）１の表裏の応力バランスを保つためには、同一または近似した組成のものであることがより好ましいと言える。
【００２５】
また、半導体素子１の側端面部１ａは、熱硬化性樹脂層５或いは、熱硬化性樹脂層７と同一組成の熱硬化性樹脂層で覆われていても良いし、異なる組成のものでも良いが、後述する製造工程によって製造すれば、アクティブ面２を覆う熱硬化性樹脂層５と一体的に製造し得ることとなる。図１に示した半導体装置１０ａの構造では、半導体素子１の側端面部１ａが熱硬化性樹脂層５で覆われているので、熱衝撃環境下での半導体素子１の側端面部１ａでの熱硬化性樹脂層５と半導体素子１との間での界面剥離の低減に寄与し得るとともに、製造時の最終個片化工程が、熱硬化性樹脂層のみの切断であるので、ダイシング時のダメージを受けにくく、大型の半導体装置への応用に、より適した構造であるといえる。
【００２６】
一方、接続バンプ部３は、通常、銅、ハンダ等の材質よりなるものが、ペースト印刷、スパッタリング、メッキ等の方法で形成され、一方、外部接続用端子４は、通常、ハンダボールを用いて形成される。
【００２７】
アクティブ面２を覆う熱硬化性樹脂層５の厚みとしては、３０μｍ〜３００μｍ程度が適当であり、さらに、好ましくは、７０μｍ〜１５０μｍである。即ち、３０μｍ以下であると金属ポスト（又は、ハンダバンプ）である接続バンプ部３または外部接続用端子４の根本を補強する効果が得られず、またパッケージ全体の線膨張係数が小さくなるため、大型の半導体装置に適用した際の２次実装信頼性が低下し、好ましくない。一方、この厚みが、３００μｍを越えると、工程中に発生する反りが大きくなり、好ましくない。半導体装置を構成する半導体素子（半導体チップ）１の表裏の応力バランスについては、最終的な反りが小さくなるように設計すべきであり、上下樹脂層が同じ種類のものを用いる場合には、同じ厚みであることがこの観点からは、好ましい。なお、ここでいう樹脂層の厚みは最終パッケージにおけるものであり、製造工程中の塗布厚み等については、厚すぎて反りが大きくなり過ぎる等のハンドリング上の支障が生じない限りにおいて特に制限されるものではない。
【００２８】
さらに、具体的には、熱硬化性樹脂層５については、硬化後のガラス転移温度（Ｔｇ）が、４０℃〜１００℃で、且つ、フィラー充填率が、６０質量％以上、８０質量％以下の熱硬化性樹脂組成物を使用することにより好適に形成される。即ち、ガラス転移温度（Ｔｇ）が、４０℃以下のものを用いると、接続バンプ部３または外部接続用端子４の根本を補強する効果が得られず、大型の半導体装置に適用した際の２次実装信頼性が得られない上、パッケージのボール強度が低下してしまうおそれがある一方、硬化後のガラス転移温度（Ｔｇ）が、１００℃以上の熱硬化性樹脂組成物を用いると、熱硬化性樹脂層５とウェハー（半導体素子）１との界面に残留する硬化応力が過大となり、大型の半導体装置に適用した際に、耐熱衝撃性を確保するのが難しくなり、熱硬化性樹脂層５とウェハー（半導体素子）１との界面で界面剥離を起こす原因となるおそれがあるからである。特に、本発明の半導体装置においては、硬化後のガラス転移温度（Ｔｇ）が、１００℃程度以下の熱硬化性樹脂組成物で熱硬化性樹脂層５を構成することにより内部応力、特に、熱硬化性樹脂層と半導体素子との界面に残留する硬化応力を緩和し得る点に特徴を有するものである。
【００２９】
さらに、この熱硬化性樹脂組成物のフィラー充填率を８０質量％以上とすると、硬化前においても実質的に流動性を確保できない一方、フィラー充填率が６０質量％以下のものを用いると、実質的に、接続バンプ部３または外部接続用端子４の根本を補強する効果が得られず、大型の半導体装置に適用した際の２次実装信頼性が低下するのみならず、パッケージのボール強度が低下してしまうおそれがあるからである
【００３０】
この点、本発明に係る半導体装置１０にあっては、アクティブ面２及び側端面部１ａを覆う熱硬化性樹脂層５を、ガラス転移温度が、４０℃〜１００℃で、且つ、フィラー充填率が、６０質量％以上、８０質量％以下の熱硬化性樹脂組成物硬化体で形成することにより、接続バンプ部、或いは、外部接続用端子の根本を補強する効果を確保できる一方、内部応力、特に、熱硬化性樹脂層と半導体素子との界面に残留する硬化応力を緩和し得ることとなる。
【００３１】
一方、熱硬化性樹脂層５の形成に際して、上記したガラス転移温度（Ｔｇ）が、４０℃〜１００℃で、且つ、フィラー充填率が、６０質量％以上、８０質量％以下の熱硬化性樹脂を使用する場合においては、液状樹脂を用いたコーティング法、例えば、スピンコーティング法、或いは、スクリーン印刷等の樹脂印刷法によって特に有利に形成することができる。即ち、例えば、金型を用いた成形による場合は、粉体樹脂による成形では、脱型時に樹脂がダメージを受けやすく、また、液状樹脂を選択した場合は、フィラー含有率が多いために高粘度になりやすく、ハンドリングが煩雑となる等の問題があるが、上記した印刷法によれば、これらを回避できるのみならず、例えば、上記した日本特許第３１３７３２２号明細書において開示された、モールド樹脂によるウェハー（半導体素子）１表面の樹脂封止では、達成困難なガラス転移温度（Ｔｇ）が、１００℃以下の熱硬化性樹脂層の形成も比較的容易になし得るからである。
【００３２】
一方、かかる液状樹脂を使用した典型的なコーティング法である樹脂印刷工程においては、塗布層内部にボイド等が発生することを回避するため、５０ｔｏｒｒ以下の減圧雰囲気下で行なう、所謂、真空印刷によることが好ましい。５０ｔｏｒｒ以上だと、真空印刷の効果が少なく、樹脂層内部にボイドを包含し易いためである。また、加熱硬化についても、これを、１．５〜１０Ｋｇｆ／ｃｍ２程度の加圧条件下で行うことが好ましい。１．５Ｋｇｆ／ｃｍ２程度以下であると、樹脂層内部にボイドを含みやすく、１０Ｋｇｆ／ｃｍ２程度以上で加熱硬化するためには、装置を大型化することが必要となるためである。
【００３３】
かかる液状樹脂を用いた印刷法による場合、塗布厚みのばらつきが生じ易いため、塗布、硬化後に所定の厚みに調整することが好ましい。その方法としては、グラインディング、化学的エッチング、プラズマエッチング等の種々の方法を用いることができるが、操作の簡便さ等の観点からは、グラインディングが最も好ましい。
【００３４】
このように、本発明の半導体装置においては、アクティブ面２及び側端面部１ａを覆う熱硬化性樹脂層５をコーティング法により形成した熱硬化性樹脂層で封止することにより、フィラー充填率の高い液状樹脂を使用して、ガラス転移温度（Ｔｇ）が、１００℃以下の熱硬化性樹脂層による半導体素子の封止も比較的容易になし得ることとなる。
【００３５】
一方、熱硬化性樹脂層７についても、その厚みとしては、３０μｍ〜３００μｍ程度が適当であり、さらに、好ましくは、７０μｍ〜１５０μｍである。これが、３０μｍ以下であると半導体装置１０ａ（図１）のパッケージ全体としての線膨張係数が小さくなり、大型の半導体装置に適用した際の２次実装信頼性の確保が困難となり好ましくない。一方、これが、３００μｍを越えると、工程中に発生する反りが大きくなり、好ましくない。また、この場合において、熱硬化性樹脂層７を構成する熱硬化性樹脂組成物硬化体についても、上記した熱硬化性樹脂層５と略同様の理由により、硬化後のガラス転移温度（Ｔｇ）が、４０℃〜１００℃で、且つ、フィラー充填率が、６０質量％以上、８０質量％以下の熱硬化性樹脂組成物を使用することにより好適に形成される。この結果、裏面６の熱硬化性樹脂層７においても、内部応力、特に、熱硬化性樹脂層と半導体素子との界面に残留する硬化応力を緩和することが可能となる。また、熱硬化性樹脂層７の形成についても、上記コーティング法が適用できる他、熱硬化性樹脂組成物よりなるフィルム材料とのラミネート工程、或いは、後述するように、金属板（または金属箔）８等を使用して、熱硬化性樹脂組成物７ａを展延する方法等により形成可能である。
【００３６】
かかる熱硬化性樹脂層５、７に使用可能な熱硬化性樹脂としては、エポキシ樹脂、ポリイミド樹脂、ポリエステル樹脂、アクリル樹脂等が例示でき、特に限定されないが、密着性と低収縮性を兼ね備えた樹脂としてエポキシ樹脂が最も好ましい。更に、使用可能なエポキシ樹脂としては、特に限定されないが、グリシジル基を分子中に２個以上有するものが、好適に使用可能である。グリシジル基を分子中に２個以上有するエポキシ樹脂としては、ビスフェノールＡ型エポキシ樹脂、ビスフェノールＦ型エポキシ樹脂、ビスフェノールＥ型エポキシ樹脂、脂環式エポキシ樹脂、フェノールノボラック型エポキシ樹脂、クレゾールノボラック型エポキシ樹脂、ビフェニル型エポキシ樹脂、ナフタレン型エポキシ樹脂、ポリエチレングリコール型エポキシ樹脂、ポリプロピレングリコール型エポキシ樹脂、グリシジルアミン型エポキシ樹脂、ヒダントイン型エポキシ樹脂等を例示できる。また、硬化剤としては、フェノール化合物、芳香族アミン化合物、アミド類、酸無水物化合物、イミダゾール類、ジシアンジアミド、ヒドラジン類を例示することができる。これに、反応促進剤、単官能エポキシ樹脂、難燃剤、希釈剤、カップリング剤、顔料、改質剤等が配合されていても良い。また、使用可能なフィラーとしては、シリカ、アルミナ、水和アルミナ、タルク、炭酸カルシウム等を例示できるが、高純度、低線膨張係数を有する溶融シリカがもっとも好適に使用可能である。
【００３７】
図２は、図１に示した半導体装置１０ａを製造するための各製造工程を示すものであるが、本発明の半導体装置の製造方法としては、例えば、下記の（Ａ）〜（Ｇ）の工程を備えることを特徴とする製造方法で好適に製造することができる。即ち、（Ａ）板状体に熱硬化樹脂組成物層を形成する工程、（Ｂ）前記板状体上に形成した前記熱硬化樹脂組成物層の上に、さらに半導体ウェハーが積層した積層体を形成した後、前記熱硬化樹脂組成物層を硬化せしめ、熱硬化性樹脂層とする工程、（Ｃ）半導体ウェハーを所定の寸法に貫通、切断する一方、前記板状体までは、到達しないハーフカットダイシングを行なう工程、（Ｄ）半導体ウェハーのアクティブ面および前記ハーフカットダイシングで形成した側端部を覆う第２の熱硬化樹脂組成物層を形成する工程、（Ｅ）前記第２の熱硬化樹脂組成物層を硬化する工程、（Ｆ）フルカットダイシングにより個片化する工程である。
【００３８】
以下、図２に示した半導体装置１０ａの製造工程を例として、上記（Ａ）〜（Ｆ）の各工程を説明する。
【００３９】
（Ａ）板状体に熱硬化樹脂組成物層を形成する工程
図２（ａ）は半導体素子１のアクティブ面２に外部接続のためのハンダバンプまたは金属ポストである接続バンプ部３が形成された単位を複数個有する半導体ウェハー９の裏面６ａを、硬化後に、ガラス転移温度（Ｔｇ）が、４０℃〜１００℃で、且つ、フィラー充填率が、６０質量％以上、８０質量％以下となる熱硬化性樹脂組成物７ａを塗布した金属板（または金属箔）８上への貼り付ける工程を示すものである。熱硬化性樹脂組成物７ａが液状の場合には、このように、中央部にその所定量をディスペンスした後、上記半導体ウェハー９の裏面６ａを張り付けることによって、熱硬化性樹脂組成物７ａを展延する方法により、ボイド等の発生なく、簡便に貼り付けることができる。この際、上記したように、この図２（ａ）の工程に代えて、樹脂印刷等のコーティング法の他、熱硬化性樹脂組成物７ａよりなるフィルム材料とのラミネート工程等によっても、熱硬化性樹脂組成物７ａからなる層を形成することができる（図２（ｂ））。
【００４０】
（Ｂ）前記板状体上に形成した前記熱硬化樹脂組成物層の上に、さらに半導体ウェハーが積層した積層体を形成した後、前記熱硬化樹脂組成物層を硬化せしめ、熱硬化性樹脂層とする工程
上記のように所定の厚みの熱硬化性樹脂組成物７ａを介して、半導体ウェハー９の裏面６ａを金属板（または金属箔）８上へ貼り付けた後、熱硬化させ、上記熱硬化性樹脂組成物７ａを熱硬化性樹脂層７として、積層体１１ａを得る（図２（ｃ））。この場合、金属板（または金属箔）８の材質等については、特に限定されないが、比較的安価な銅やアルミニウムが好適に使用可能である。その厚みは５０μｍ〜３００μｍ程度が好ましい。即ち、これが、５０μｍ以下であると、次に説明するハーフカットダイシング工程後における機械的補強効果の確保が困難となる一方、３００μｍを越えると、同工程で、反りが大きすぎてダイシングに支障をきたすおそれがあるからである。
【００４１】
（Ｃ）半導体ウェハーを所定の寸法に貫通、切断する一方、前記板状体までは、到達しないハーフカットダイシングを行なう工程
次に、熱硬化性樹脂層７を形成した積層体１１ａに対し、半導体ウェハー９を貫通し、金属板（または金属箔）８を貫通しないハーフカットダイシングを施す（図２ｄ）。この場合のダイシング幅は、最終個片化後に半導体素子１の側端面部１ａをカバーするための残存厚みを考慮すると、０．３〜０．５ｍｍ程度が好ましいが、複数回のダイシングによって、この幅を確保するようにしてもよい。
【００４２】
（Ｄ）半導体ウェハーのアクティブ面および前記ハーフカットダイシングで形成した側端部を覆う第２の熱硬化樹脂組成物層を形成する工程
（Ｅ）前記第２の熱硬化樹脂組成物層を硬化する工程
さらに、上記コーティング法により熱硬化性樹脂層５を形成する（図２ｅ）。その後、金属ポスト（又は、ハンダバンプ）である接続バンプ部３の上部を露出する加工を施す（図２ｆ）。この加工は、グラインディングやローリングのような機械的研磨法を用いても良いし、薬品やプラズマ等による化学的なエッチンッグ法を用いても行なうことができる。
【００４３】
さらに裏面の金属板（または金属箔）８を、同様にして、除去する加工を施す（図２ｇ）。この図２ｆと図２ｇの工程は、どちらを先に行なってもよい。次に、このように形成した金属ポスト（又は、ハンダバンプ）である接続バンプ部３の露出部に外部接続用端子４を搭載（ボールマウント）する（図２ｈ）。この工程は、通常、ハンダボールを使用し、リフロー処理によって行われる。
【００４４】
（Ｆ）フルカットダイシングにより個片化する工程
このようにして得られた図９ｈに示した積層体１１ｆを、フルカットダイシングにより個片化することにより、図１に示す半導体装置１０ａを得ることができる。
【００４５】
以上、上記（Ａ）〜（Ｆ）の各工程について図２を例として、説明した。なお、図２では、板状体として、金属板（または金属箔）８を使用したが、次工程（（Ｂ）工程）の熱硬化樹脂組成物層の硬化を行なう温度条件で、充分な熱剛性を有するものであれば、上記課題解決に寄与する限りにおいて、これのみに限定されない。また、図２（ｆ）〜（ｈ）の工程は、本発明の実施形態である半導体装置１０ａの製造において必要な工程であり、以下に示す実施形態の場合も含め、適宜、変更しうることは、勿論である。
【００４６】
このように、上記した本発明の半導体装置の製造方法においては、上記の（Ａ）〜（Ｆ）の工程を備えているので、かかるアクティブ面と側端面部とを含んで封止する構造を有する半導体装置１０を生産性良く、且つ、簡便に製造しうる方法を提供し得ることとなる。
【００４７】
続いて、本発明の第２の実施形態を説明する。図３は、本発明の図１に示した実施形態と異なる第２の実施形態である半導体装置１０ｂを示す断面図である。即ち、半導体装置１０ｂは、熱硬化性樹脂層７の外側に、更に金属層１２を備えた構造を有するものである。このように、本実施形態の半導体装置１０ｂは、裏面に金属層１２を有するため、図１に示した実施形態に比べて、パッケージとしての機械的補強効果を、更に充分に確保し得るとともに、効率的に、熱を放散し得ることとなる。金属層１２を構成する金属の材質としては、特に限定されないが、熱放散性に優れ、比較的安価な銅やアルミニウムが好ましい。その厚みは５０μｍ〜３００μｍが好ましい。５０μｍ以下であると、機械的補強効果の確保が困難となる一方、３００μｍを越えると、パッケージの反りが大きすぎたり、熱硬化性樹脂層７及び半導体チップ１に大きな応力を与えて、不良の原因となり得るからである。なお、熱硬化性樹脂層５或いは、熱硬化性樹脂層７に要求される材料構成、物性、厚み等は、上記半導体装置１０ａと同様である。
【００４８】
また、半導体素子１の側端面部１ａは、熱硬化性樹脂層５或いは、熱硬化性樹脂層７と同一組成の熱硬化性樹脂層で覆われていても良いし、異なる組成のものでも良いが、後述する製造工程によって製造すれば、アクティブ面２を覆う熱硬化性樹脂層５と一体的に製造し得ることとなる。図３の構造では、半導体素子１の側端面部１ａが覆われているので、熱衝撃環境下での剥離不良が一層起こりにくくなると共に、製造時の最終個片化工程が、熱硬化性樹脂層のみの切断であるので、ダイシング時のダメージを受けにくく、大型の半導体装置への応用に、より適した構造であるといえる。
【００４９】
図４は、図３に示した半導体装置１０ｂの製造方法を示すもので、（ａ）〜（ｇ）は、各製造工程を示す断面図である。ここで、図４（ａ）〜（ｆ）の工程は、金属板（または金属箔）８を有する積層体１１ｄを得る上記図２（ａ）〜（ｆ）の工程と略同様に行なわれ、積層体１３ｄが得られる。この後、図２（ｆ）の工程でのグラインディング等によって形成された接続バンプ部３の露出部に外部接続用端子４を搭載（ボールマウント）する（図２（ｇ））。この工程は、通常、ハンダボールを使用し、リフロー処理によって行われる。このようにして得られた積層体１３ｅを、フルカットダイシングすることにより個片化して図３の半導体装置１０ｂを得ることができるというものである。
【００５０】
続いて、本発明の第３の実施形態を説明する。図５は、本発明の上記と更に異なる第３の実施形態である半導体装置１０ｃを示す断面図である。即ち、半導体装置１０ｃは、半導体装置１０ｂの熱硬化性樹脂層７の代わりに高熱伝導性接着剤層１４を有し、さらにその外側に、金属層１５を備えた構造を有するものである。このように、本実施形態の半導体装置１０ｃは、裏面に高熱伝導性接着剤層１４を介してさらに、金属層１５を有するため、半導体装置１０ｂに比較して、一層、熱放散性に優れている。金属層１５を構成する金属の材質としては、特に限定されないが、熱放散性に優れ、比較的安価な銅やアルミニウムが好ましい。その厚みは５０μｍ〜３００μｍが好ましい。５０μｍ以下であると、機械的補強効果の確保が困難となる一方、３００μｍを越えると、パッケージの反りが大きすぎたり、高熱伝導性接着剤層１４及び半導体チップ１に大きな応力を与えて、不良の原因となり得るからである。なお、熱硬化性樹脂層５に要求される材料構成、物性、厚み等は、上記半導体装置１０ｂと同様である。一方、高熱伝導性接着剤層１４の厚みは１０μｍ〜１００μｍが好ましい。１０μｍ以下であると、工程上、ピンホール等が出やすく、接着力が、充分に得られない場合があり、１００μｍを越えると、パッケージの反りが大きくなりすぎたりして、不良の原因となり得るからである。
【００５１】
また、半導体素子１の側端面部１ａは、熱硬化性樹脂層５と同一組成の熱硬化性樹脂層で覆われていても良いし、異なる組成のものでも良いが、後述する製造工程によって製造すれば、アクティブ面２を覆う熱硬化性樹脂層５と一体的に製造し得ることとなる。半導体装置１０ｃの構造では、半導体素子１の側端面部１ａが覆われているので、熱衝撃環境下での剥離不良が一層起こりにくくなると共に、製造時の最終個片化工程が、熱硬化性樹脂層のみの切断であるので、ダイシング時のダメージを受けにくく、大型の半導体装置への応用に適した構造であるといえる。
【００５２】
図６は、図５に示した半導体装置１０ｃの製造方法を示すもので、（ａ）〜（ｇ）は、各製造工程を示す断面図である。ここで、図６（ａ）〜（ｇ）の工程は、熱硬化性樹脂組成物７ａの代わりに未硬化の高熱伝導性接着剤１４ａを使用することにより、金属層１２を有する半導体装置１０ｃを得る上記図４（ａ）〜（ｇ）の工程と略同様に行なうことができる。
【００５３】
このようにして得られた図６（ｇ）の積層体１６ｅを、最終段階として、フルカットダイシングすることにより個片化することによって、図５の半導体装置１０ｃを得ることができる。
【００５４】
【実施例】
以下、本発明に係る半導体装置１０及びその製造方法に関する実施例を具体的に説明する。
【００５５】
［実施例１］
２×３ｍｍの最小単位を持ち、約０．５ｍｍピッチで１０個の共晶ハンダバンプ（融点１８３℃、１５０μｍΦ）が形成されているデジーチェインＴＥＧを作り込んだ４インチのシリコンウェハー（４５０μｍ厚）を用いて、ウェハーレベルＣＳＰの組立を行った。次に、厚さ１５０μｍで直径１５ｃｍの円形形状を持つ圧延銅箔上の中央付近に、硬化後のＴｇが４６℃、フィラー含有率が、７５質量％である液状エポキシ樹脂組成物であるＸＶ−５３８１−１２（松下電工（株）製）をディスペンサを用いて塗布した。なお、ここでいうエポキシ樹脂組成物とは、エポキシ樹脂、硬化剤、硬化促進剤を含んでなり、硬化後に絶縁層を形成する未硬化の混合物（溶媒を除く）をいう。また、上記した液状エポキシ樹脂組成物の硬化後のＴｇの測定については、このエポキシ樹脂組成物を１００℃で、１時間硬化した後に１５０℃で、３時間硬化して１ｍｍ×５ｍｍ×５０ｍｍの試験片を作製した後、これを粘弾性スペクトロメーター（セイコー電子工業株式会社製ＤＭＳ１１０）により５℃／分の速度で昇温した際の測定値〔ｔａｎδのピーク温度〕を用いた。
【００５６】
この樹脂上にウェハーの裏面を重ね、樹脂部厚さ０．１ｍｍとなるまで加圧し、塗布樹脂を周辺部に拡がらせた。その後、５Ｋｇｆ／ｃｍ２の加圧条件下、加圧オーブン内で、８０℃で１時間加熱した後、更に１５０℃で６時間加熱して上記液状エポキシ樹脂組成物を加熱硬化し、積層体１１ａ（図２（ａ））を得た。このとき、４０μｍ程度の反りが、認められた。この硬化物（積層体１１ａ）を、通常のダイシングマシンにより、刃幅０．４ｍｍのブレードを用いて、底部０．２５ｍｍを残す設定でハーフカットダイシングすることにより、積層体１１ｂ（図２（ｄ））を得た。これを、真空印刷機にセットし、アクティブ面に、厚さ０．８ｍｍのメタルマスクを用いて、１ｔｏｒｒの条件下で樹脂印刷を行った。樹脂としては、同じくＸＶ−５３８１−１２（松下電工（株）製）を用いた。
【００５７】
印刷後、これを５Ｋｇｆ／ｃｍ２の加圧条件下、加圧オーブン内で、８０℃で１時間加熱した後、更に１５０℃で６時間加熱して上記液状エポキシ樹脂組成物を加熱硬化し、積層体１１ｃ（図２（ｅ））を得た。このとき、１２０μｍ程度の反りが、認められたが、真空吸着によりフラット化した形で、アクティブ面をトータル厚さ８００μｍになるまで、グラインディングし、さらにウェハー裏面側より、トータル厚さ５５０μｍになるまでグラインディングして、銅箔層を完全に除去し、内部共晶ハンダバンプが一部表面露出した構造のサンプルである積層体１１ｅ（図２（ｇ））を得た。グラインディング後の積層体１１ｅでは、反りは全く認められなかった。次にアクティブ面に露出している接続バンプ部であるハンダバンプ上に、０．３５ｍｍΦのハンダボールを、通常の方法でボールマウントし、積層体１１ｆ（図２（ｈ））を得た。さらに、通常の方法でダイシングして、図１に示した断面構造を持つ半導体装置１０ａであるウェハーレベルＣＳＰを得た。なお、ダイシングに当たっては、ダイシング幅を調整し、２×３ｍｍ、６×６ｍｍ、８×９ｍｍ、１２×１２ｍｍ角の各サイズのパッケージが得られるようにした。
【００５８】
［実施例２］
実施例１において、ウェハー裏面側よりグラインディングを行わず、図４（ａ）〜（ｇ）の各工程を経た以外は、全く同様にして、図３に示した断面構造を持つ半導体装置１０ｂであるウェハーレベルＣＳＰを上記各サイズのパッケージとして得た。
【００５９】
［実施例３］
実施例２において、圧延銅箔上の中央付近に、樹脂をディスペンサ塗布する工程に代えて、銀ペースト＃８３５５Ｆ（エーブルボンド社製）を５０μｍの厚みとなるように樹脂印刷する工程を採用した以外は、全く実施例２と同様にして図６（ａ）〜（ｇ）の各工程を経た以外は全く同様にして、図５に示した断面構造を持つ半導体装置１０ｃであるウェハーレベルＣＳＰを上記各サイズのパッケージとして得た。
【００６０】
［比較例］
２×３ｍｍの最小単位を持ち、約０．５ｍｍピッチで１０個の共晶ハンダバンプ（融点１８３℃、１５０μｍΦ）が形成されているデジーチェインＴＥＧを作り込んだ４インチのシリコンウェハー（厚さ４５０μｍ）を用いて、ウェハーレベルＣＳＰの組立を行った。このシリコンウェハー（半導体素子）のアクティブ面に、厚さ０．３ｍｍのメタルマスクを用いて、１ｔｏｒｒの減圧条件下で樹脂印刷を行った。印刷用樹脂として、硬化後のＴｇが４６℃、フィラー含有率が、７５質量％の液状エポキシ樹脂組成物であるＸＶ−５３８１−１２（松下電工（株）製）を用いた。
【００６１】
印刷後、５Ｋｇｆ／ｃｍ２の条件下で窒素ガスをパージした加圧オーブン内で、８０℃で１時間加熱した後、更に１５０℃で６時間加熱して上記印刷用樹脂を加熱硬化した。加熱硬化後、８０μｍ程度のパッケージ反りが認められたが、真空吸着によりフラット化した形で、厚さが、１００μｍになるまで、グラインディングした。グラインディングした後は、パッケージ反りは全く認められなかった。次に、ウェハー（半導体素子）の裏面（アクティブ面の反対側の面）に、上記と全く同じ方法により、１００μｍの厚みの樹脂層を形成した。このようにして得られた、表裏両面に樹脂層が形成された上記ウェハーのアクティブ面に露出しているハンダバンプ上に、０．３５ｍｍΦのハンダボールを、通常の方法でボールマウントした。これを、通常の方法でダイシングして、図１２に示した断面構造を有するウェハーレベルＣＳＰを上記各サイズのパッケージとして得た。
【００６２】
上記のようにして得た実施例１〜３の各パッケージ（半導体装置）について評価試験を実施した。具体的な評価項目は、以下のとおりである。これらの評価結果を表１に示す。
【００６３】
＜評価＞
▲１▼パッケージ反り　１２ｍｍ角のパッケージの裏面を対角線方向に、表面粗さ計で測定し、その最大反り量を求めた。
▲２▼表面ボイド　１２ｍｍ角パッケージの樹脂層を表面観察し、０．０５ｍｍ以上のボイド数をカウントした。
▲３▼ＴＣＴ（温度サイクル試験）信頼性　上記各サイズのパッケージを、−６５℃〜１５０℃、各１５分の条件でＴＣＴ（温度サイクル試験）を５００回繰り返した後に、以下の（Ａ）〜（Ｅ）の判定基準により、顕微鏡による剥離観察にて判定した。
（Ａ）　１２ｍｍ角のパッケージにおいても剥離無し。
（Ｂ）　１２ｍｍ角のパッケージにおいては剥離したが、８×９ｍｍのパッケージにおいては剥離無し。
（Ｃ）　８×９ｍｍ以上のパッケージにおいては剥離したが、６×６ｍｍのパッケージにおいては剥離無し。
（Ｄ）　６×６ｍｍ以上のパッケージにおいては剥離したが、２×３ｍｍのパッケージにおいては剥離無し。
（Ｅ）　２×３ｍｍのパッケージにおいても剥離有り。
▲４▼実装信頼性　０．５４ｍｍの厚さのＦＲ−４基板上に、各パッケージをハンダペーストを用いて２次実装し、−５５℃〜１２５℃、各１５分の条件でＴＣＴ（温度サイクル試験）を１０００回繰り返した後に、導通試験により判定し、５％以上のボール切断が見られたものを不合格、５％未満のものを合格と判定した。
（Ａ）１２ｍｍ角のパッケージにおいては合格。
（Ｂ）１２ｍｍ角のパッケージにおいては不合格となったが、８×９ｍｍのパッケージでは合格。
（Ｃ）　８×９ｍｍ以上のパッケージにおいては不合格となったが、６×６ｍｍのパッケージでは合格。
（Ｄ）　６×６ｍｍ以上のパッケージにおいては不合格となったが、２×３ｍｍのパッケージでは合格。
（Ｅ）　２×３ｍｍのパッケージにおいても不合格。
▲５▼ボールシェアテスト　シェアテスタを用いて、シェア強度を測定した。その結果、ボールとバンプの界面で破壊し、２００ｇ／バンプ以上の値が得られたものを合格、ボールとバンプ界面で破壊せず、より下部のバンプにダメージが見られたもの、或いは、樹脂層そのものの破壊が見られたものを不合格とした。
▲６▼耐衝撃性　１ｍの高さから、各パッケージを裏面を下にしてコンクリート製の床に落下させる試験を１０回繰り返した後、裏面のチッピングを観察し、４種類のパッケージ全てにおいてチッピング現象が観察されたものを×、全てのパッケージにおいてチッピングが起こらなかったものを○、これら以外のものを△と判定した。
【００６４】
【表１】
2004119552.tif 000003
【００６５】
以上の評価結果より、表１にみられるように、図１、図３、図５の構造を有する半導体装置（実施例１〜３）については、実施例３のパッケージ反りを除いて、今回実施した総ての評価項目において、最高レベルの結果が得られた。特に、ＴＣＴ（温度サイクル試験）信頼性においても、実施例１〜３の総てが、（Ａ）評価、即ち、評価サンプル中最大の１２ｍｍ角のパッケージにおいても剥離無しであり、既に本願出願人が、提案している図１２の構造を有するもの（比較例）をも凌駕しており、特に、大型パッケージ（半導体装置）への応用に、より適した構造であることが明らかとなった。このように、ＴＣＴ（温度サイクル試験）信頼性において優れる理由としては、特に、実施例１及び２では、アクティブ面、裏面（アクティブ面の反対側の面）、更には、アクティブ面と裏面との双方に隣接する側端面部の総てを封止する熱硬化性樹脂層が、ガラス転移温度（Ｔｇ）が、４０℃〜１００℃で、且つ、フィラー充填率が、６０質量％以上、８０質量％以下の熱硬化性樹脂組成物硬化体で覆われた構造であるため、アクティブ面と裏面の反りのバランスが改善され、全体として、反りの小さなパッケージが得られるとともに、これらの熱硬化性樹脂層のガラス転移温度が低く、樹脂硬化時の残留応力が小さいことが挙げられるが、これらの結果として、特に、熱衝撃環境下での半導体素子の側端面部での熱硬化性樹脂層と半導体素子との間での界面剥離の低減の寄与が大きいものと考えられる。
【００６６】
また、本発明の半導体装置においては、半導体素子のアクティブ面と裏面のみならず、側端面部をも含んで、パッケージ（半導体装置）全体が、樹脂で覆われる構造であるため、パッケージ全体としての線膨張係数が、マザーボードに近づくために優れた実装信頼性が確保できたものと考えられる。
【００６７】
更には、脆いシリコーンが露出しない構造なので、優れた耐衝撃性を示したものと考えられ、部品マウント性にも優れていると考えられる。
【００６８】
なお、パッケージ反りの評価において、同様な構造を有する実施例３よりも実施例２のほうが、より良好な結果が得られたのは、実施例２が、熱硬化性樹脂層５と熱硬化性樹脂層７とを同一組成の熱硬化性樹脂組成物硬化体で構成しているため、裏面６側にのみ熱硬化性樹脂層５と異なる組成の高熱伝導性接着剤層１４を形成した実施例３と比較すると、半導体素子（半導体チップ）１の表裏の応力バランスが、より良好になったことが寄与しているものと考えられる。
【００６９】
このように、本発明の半導体装置においては、半導体素子のアクティブ面と裏面のみならず、側端面部をも含んで、ガラス転移温度が低く、樹脂硬化時の残留応力が小さい熱硬化性樹脂層で封止されているので、大型の半導体装置に応用した場合においても、熱衝撃環境下における表面樹脂層の剥離が、発生し難い構造であり、且つ、部品マウント性にも優れているといえる。同時に、パッケージ（半導体装置）全体が、樹脂で覆われる構造であるため、パッケージ全体としての線膨張係数が、マザーボードに近づき、優れた実装信頼性を確保し得ることとなる。したがって、これらを総合的に勘案すると、本発明の半導体装置は、従来のものと比較しても、より大型のパッケージへの適応性を具備するものと考えられる。
【００７０】
一方、半導体装置１０ｂ、１０ｃでは、それぞれ裏面に金属層１２、１５が取り付けられており、機械的強度の向上と共に、熱放散性の向上をも図ることが可能なパッケージとなっている。半導体装置１０ｃでは、高熱伝導性接着剤層が、外側の金属層と半導体素子との間に介在する構成となっており、一層、その熱放散効果が高いといえる。
【００７１】
さらに、図２、図４、図６に示したこれらの半導体装置の製造方法は、下記の（Ａ）〜（Ｆ）の工程を備えることを特徴とするので、かかるアクティブ面と側端面部とを含んで封止する構造を有する半導体装置を生産性良く、且つ、簡便に製造しうる方法を提供するものであるといえる。
（Ａ）板状体に熱硬化樹脂組成物層を形成する工程。
（Ｂ）前記板状体上に形成した前記熱硬化樹脂組成物層の上に、さらに半導体ウェハーが積層した積層体を形成した後、前記熱硬化樹脂組成物層を硬化せしめ、熱硬化性樹脂層とする工程。
（Ｃ）半導体ウェハーを所定の寸法に貫通、切断する一方、前記板状体までは、到達しないハーフカットダイシングを行なう工程。
（Ｄ）半導体ウェハーのアクティブ面および前記ハーフカットダイシングで形成した側端部を覆う第２の熱硬化樹脂組成物層を形成する工程。
（Ｅ）前記第２の熱硬化樹脂組成物層を硬化する工程。
（Ｆ）フルカットダイシングにより個片化する工程。
【００７２】
【発明の効果】
以上のように、請求項１に係る半導体装置にあっては、外部接続用端子を有する複数の半導体素子を形成したウェハーを封止樹脂で封止して樹脂層を形成する樹脂封止工程と、前記ウェハーを前記樹脂層と共に切断して個々の半導体素子に分離する分離工程とを、少なくとも具備する製造方法により製造される半導体装置において、前記外部接続用端子が形成された半導体素子のアクティブ面と、前記アクティブ面の反対側面である裏面と、前記アクティブ面と前記裏面との双方に隣接する側端面部とを熱硬化性樹脂層で封止してなることを特徴とするので、特に、熱衝撃環境下での半導体素子の側端面部での熱硬化性樹脂層と半導体素子との間での界面剥離の低減に寄与し得るとともに、パッケージ全体としての線膨張係数が、マザーボードに近づくために優れた実装信頼性が確保でき、更には、脆いシリコーンが露出しない構造なので、耐衝撃性に優れ、部品マウント性にも優れているため、大型の半導体装置への応用がより容易になるという優れた効果を奏する。
【００７３】
請求項２に係る半導体装置にあっては、請求項１記載の半導体装置において、前記アクティブ面および前記側端面部をコーティング法により形成した熱硬化性樹脂層で封止していることを特徴とするので、請求項１記載の半導体装置の発明の効果に加えて、フィラー充填率の高い液状樹脂を使用して、ガラス転移温度（Ｔｇ）が、１００℃以下の熱硬化性樹脂層による半導体素子のアクティブ面および側端面部の封止も比較的容易になし得るという優れた効果を奏する。
【００７４】
請求項３に係る半導体装置にあっては、請求項２記載の半導体装置において、前記アクティブ面および前記側端面部をコーティング法により形成した熱硬化性樹脂層を、ガラス転移温度が、４０℃〜１００℃で、且つ、フィラー充填率が、６０質量％以上、８０質量％以下の熱硬化性樹脂組成物硬化体で形成したことを特徴とするので、請求項２記載の半導体装置の発明の効果に加えて、接続バンプ部、或いは、外部接続用端子の根本を補強する効果を確保できる一方、内部応力、特に、熱硬化性樹脂層と半導体素子との界面に残留する硬化応力を緩和し得るという優れた効果を奏する。
【００７５】
請求項４に係る半導体装置にあっては、請求項１乃至請求項３のいずれかに記載の半導体装置において、前記裏面の熱硬化性樹脂層の外側に金属層を有することを特徴とするので、請求項１乃至請求項３のいずれかに記載の半導体装置の発明の効果に加えて、パッケージとしての機械的補強効果を充分に確保し得るとともに、効率的に、熱を放散できるという優れた効果を奏する。
【００７６】
請求項５に係る半導体装置にあっては、請求項１乃至請求項４のいずれかに記載の半導体装置において、前記裏面の熱硬化性樹脂層を、ガラス転移温度が、４０℃〜１００℃で、且つ、フィラー充填率が、６０質量％以上、８０質量％以下の熱硬化性樹脂組成物硬化体で形成したことを特徴とするので、請求項１乃至請求項４のいずれかに記載の半導体装置の発明の効果に加えて、裏面の熱硬化性樹脂層においても、内部応力、特に、熱硬化性樹脂層と半導体素子との界面に残留する硬化応力を緩和し得るという優れた効果を奏する。
【００７７】
請求項６に係る半導体装置の製造方法にあっては、請求項１乃至請求項５のいずれかに記載の半導体装置の製造方法であって、下記の（Ａ）〜（Ｆ）の工程を備えることを特徴とするので、かかるアクティブ面と側端面部とを含んで封止する構造を有する半導体装置を生産性良く、且つ、簡便に製造しうる方法を提供し得るという優れた効果を奏する。
（Ａ）板状体に熱硬化樹脂組成物層を形成する工程。
（Ｂ）前記板状体上に形成した前記熱硬化樹脂組成物層の上に、さらに半導体ウェハーが積層した積層体を形成した後、前記熱硬化樹脂組成物層を硬化せしめ、熱硬化性樹脂層とする工程。
（Ｃ）半導体ウェハーを所定の寸法に貫通、切断する一方、前記板状体までは、到達しないハーフカットダイシングを行なう工程。
（Ｄ）半導体ウェハーのアクティブ面および前記ハーフカットダイシングで形成した側端部を覆う第２の熱硬化樹脂組成物層を形成する工程。
（Ｅ）前記第２の熱硬化樹脂組成物層を硬化する工程。
（Ｆ）フルカットダイシングにより個片化する工程。
【図面の簡単な説明】
【図１】本発明の第１の実施形態である半導体装置１０ａを示す断面図である。
【図２】図１に示した半導体装置１０ａの製造方法を示すもので、（ａ）〜（ｈ）は、各製造工程を示す断面図である。
【図３】本発明の第２の実施形態である半導体装置１０ｂを示す断面図である。
【図４】図３に示した半導体装置１０ｂの製造方法を示すもので、（ａ）〜（ｇ）は、各製造工程を示す断面図である。
【図５】本発明の第３の実施形態である半導体装置１０ｃを示す断面図である。
【図６】図５に示した半導体装置１０ｃの製造方法を示すもので、（ａ）〜（ｇ）は、各製造工程を示す断面図である。
【図７】従来例に係る半導体装置の構造を示すもので、半導体ウェハー９（半導体素子１）上の接続バンプ部３を封止用樹脂層５ａでカバーし、その上端を露出させた上で、別のコンタクト用ハンダボールを外部接続用端子４として形成させた構造を示す断面図である。
【図８】従来例に係る半導体装置の構造を示すもので、半導体ウェハー９（半導体素子１）上の外部接続ボール４ａの一部を封止用樹脂層５ａでカバーしつつ、接続用として、その一部を露出させた構造を示す断面図である。
【図９】従来例に係る半導体装置の構造を示すもので、半導体素子１（半導体ウェハー９）の裏面６（６ａ）に補強層１７である樹脂層１７ａを形成した構造を示す断面図である。
【図１０】従来例に係る半導体装置の構造を示すもので、半導体素子１（半導体ウェハー９）の裏面６（６ａ）に補強層１７である金属等の補強板１７ｂを形成した構造を示す断面図である。
【図１１】従来例に係る半導体装置の構造を示すもので、剥離不良を起こしやすい半導体素子１の側端面部１ｂが樹脂層１８で補強された構造を示す断面図である。
【図１２】従来例に係る半導体装置の構造を示すもので、熱硬化性樹脂層５及び、熱硬化性樹脂層７をコーティング法等の手法により低Ｔｇ（ガラス転移温度）の熱硬化性樹脂組成物硬化体で形成して、これら熱硬化性樹脂層と半導体素子１との界面に残留する残留応力の低減が可能な半導体装置の構造を示す断面図である。
【図１３】従来例に係る半導体装置の構造を示すもので、熱硬化性樹脂層５及び、熱硬化性樹脂層７をコーティング法等の手法により低Ｔｇ（ガラス転移温度）の熱硬化性樹脂組成物硬化体で形成して、これら熱硬化性樹脂層と半導体素子１との界面に残留する残留応力の低減が可能な半導体装置の構造を示す断面図である。
【符号の説明】
１　　　半導体素子（半導体チップ）
１ａ　　側端面部〔半導体素子１〕
１ｂ　　側端面部〔半導体素子１〕
２　　　アクティブ面〔半導体素子１〕
３　　　接続バンプ部〔アクティブ面２〕
４　　　外部接続用端子〔アクティブ面２〕
４ａ　　外部接続ボール〔アクティブ面２〕
５　　　熱硬化性樹脂層〔アクティブ面２〕
５ａ　　封止用樹脂層
６　　　裏面〔半導体素子１〕
６ａ　　裏面〔半導体ウェハー９〕
７　　　熱硬化性樹脂層〔裏面６、６ａ〕
７ａ　　熱硬化性樹脂組成物
８　　　金属板（または金属箔）
９　　　半導体ウェハー
１０　　　半導体装置
１０ａ　　半導体装置
１０ｂ　　半導体装置
１０ｃ　　半導体装置
１１　　　積層体
１１ａ　　積層体
１１ｂ　　積層体
１１ｃ　　積層体
１１ｄ　　積層体
１１ｅ　　積層体
１１ｆ　　積層体
１２　　　金属層〔半導体装置１０ｂ〕
１３　　　積層体
１３ａ　　積層体
１３ｂ　　積層体
１３ｃ　　積層体
１３ｄ　　積層体
１３ｅ　　積層体
１４　　　高熱伝導性接着剤層
１４ａ　　高熱伝導性接着剤（未硬化）
１５　　　金属層〔半導体装置１０ｃ〕
１６　　　積層体
１６ａ　　積層体
１６ｂ　　積層体
１６ｃ　　積層体
１６ｄ　　積層体
１６ｅ　　積層体
１７　　　補強層〔裏面６〕
１７ａ　　樹脂層〔裏面６〕
１７ｂ　　補強板〔裏面６〕
１８　　　樹脂層〔側端面部１ｂ〕
【図１】
2004119552.tif 000004
【図２】
2004119552.tif 000005
【図３】
2004119552.tif 000006
【図４】
2004119552.tif 000007
【図５】
2004119552.tif 000008
【図６】
2004119552.tif 000009
【図７】
2004119552.tif 000010
【図８】
2004119552.tif 000011
【図９】
2004119552.tif 000012
【図１０】
2004119552.tif 000013
【図１１】
2004119552.tif 000014
【図１２】
2004119552.tif 000015
【図１３】
2004119552.tif 000016